(57)【要約】Ａ−Ｄ−Ａで表される化合物は、発光材料として有用である。2014189122.tif 000072
2014189122.tif 000002
【特許請求の範囲】
【請求項１】
下記一般式（１）で表される化合物。
一般式（１）
Ａ−Ｄ−Ａ
［一般式（１）において、Ｄは下記式：
【化１】
2014189122.tif 000060
で表される構造（ただし構造中の水素原子は置換基で置換されていてもよい）を含む２価の基であり、２つのＡは各々独立に下記の群：
【化２】
2014189122.tif 000061
から選択される構造（ただし構造中の水素原子は置換基で置換されていてもよい）の基を表す。］
【請求項２】
一般式（１）のＤが下記一般式（２）で表される構造を有することを特徴とする請求項１に記載の化合物。
【化３】
2014189122.tif 000062
［一般式（２）において、Ｒ1〜Ｒ8は各々独立に水素原子または置換基を表す。Ｒ1とＲ2、Ｒ2とＲ3、Ｒ3とＲ4、Ｒ5とＲ6、Ｒ6とＲ7、Ｒ7とＲ8は互いに結合して環状構造を形成していてもよい。］
【請求項３】
一般式（１）の２つのＡが同一の構造を有することを特徴とする請求項１または２に記載の化合物。
【請求項４】
下記一般式（３）で表されることを特徴とする請求項１〜３のいずれか１項に記載の化合物。
【化４】
2014189122.tif 000063
［一般式（３）において、Ｒ1〜Ｒ8およびＲ11〜Ｒ20は各々独立に水素原子または置換基を表す。Ｒ1とＲ2、Ｒ2とＲ3、Ｒ3とＲ4、Ｒ5とＲ6、Ｒ6とＲ7、Ｒ7とＲ8、Ｒ11とＲ12、Ｒ12とＲ13、Ｒ13とＲ14、Ｒ14とＲ15、Ｒ16とＲ17、Ｒ17とＲ18、Ｒ18とＲ19、Ｒ19とＲ20は互いに結合して環状構造を形成していてもよい。ただし、一般式（３）は、以下の＜１＞および＜２＞の条件を満たす。
＜１＞ Ｒ12がシアノ基または下記構造の基（ただし水素原子は置換基で置換されていてもよい）であるか、
【化５】
2014189122.tif 000064
Ｒ13がシアノ基または下記の群のいずれかの構造の基（ただし水素原子は置換基で置換されていてもよい）であるか、あるいは
【化６】
2014189122.tif 000065
Ｒ12とＲ13が互いに結合して、Ｒ12とＲ13が結合しているベンゼン環とともに下記のいずれかの構造を形成している基（ただし水素原子は置換基で置換されていてもよい）である。
【化７】
2014189122.tif 000066
＜２＞ Ｒ17がシアノ基または下記構造の基（ただし水素原子は置換基で置換されていてもよい）であるか、
【化８】
2014189122.tif 000067
Ｒ18がシアノ基または下記の群のいずれかの構造の基（ただし水素原子は置換基で置換されていてもよい）であるか、あるいは
【化９】
2014189122.tif 000068
Ｒ17とＲ18が互いに結合して、Ｒ17とＲ18が結合しているベンゼン環とともに下記のいずれかの構造を形成している基（ただし水素原子は置換基で置換されていてもよい）である。
【化１０】
2014189122.tif 000069
］
【請求項５】
一般式（３）のＲ1〜Ｒ8が、各々独立に水素原子、炭素数１〜１０の置換もしくは無置換のアルキル基、炭素数１〜１０の置換もしくは無置換のアルコキシ基、炭素数６〜１５の置換もしくは無置換のアリール基、または炭素数３〜１２の置換もしくは無置換のヘテロアリール基であることを特徴とする請求項４に記載の化合物。
【請求項６】
一般式（３）のＲ12、Ｒ13、Ｒ17、Ｒ18のうちの少なくとも２つが上記＜１＞および＜２＞の条件を満たすように置換基を有しており、それ以外のＲ11〜Ｒ18が各々独立に水素原子、フッ素原子、塩素原子、シアノ基、炭素数１〜１０の置換もしくは無置換のアルキル基、炭素数１〜１０の置換もしくは無置換のアルコキシ基、炭素数１〜１０の置換もしくは無置換のジアルキルアミノ基、炭素数１２〜４０の置換もしくは無置換のジアリールアミノ基、炭素数６〜１５の置換もしくは無置換のアリール基、または炭素数３〜１２の置換もしくは無置換のヘテロアリール基であることを特徴とする請求項４または５に記載の化合物。
【請求項７】
一般式（３）の上記＜１＞および＜２＞中に記載される構造の水素原子が置換されていてもよい置換基が、フッ素原子、塩素原子、シアノ基、炭素数１〜１０の置換もしくは無置換のアルキル基、炭素数１〜１０の置換もしくは無置換のアルコキシ基、炭素数１〜１０の置換もしくは無置換のジアルキルアミノ基、炭素数１２〜４０の置換もしくは無置換のジアリールアミノ基、炭素数６〜１５の置換もしくは無置換のアリール基、および炭素数３〜１２の置換もしくは無置換のヘテロアリール基からなる群より選択されることを特徴とする請求項４〜６のいずれか１項に記載の化合物。
【請求項８】
請求項１〜７のいずれか１項に記載の化合物からなる発光材料。
【請求項９】
下記一般式（１）で表される構造を有する遅延蛍光体。
一般式（１）
Ａ−Ｄ−Ａ
［一般式（１）において、Ｄは下記式：
【化１１】
2014189122.tif 000070
で表される構造（ただし構造中の水素原子は置換基で置換されていてもよい）を含む２価の基であり、Ａは下記の群：
【化１２】
2014189122.tif 000071
から選択される構造（ただし構造中の水素原子は置換基で置換されていてもよい）の基を表す。］
【請求項１０】
請求項８に記載の発光材料を含む発光層を基板上に有することを特徴とする有機発光素子。
【請求項１１】
遅延蛍光を放射することを特徴とする請求項１０に記載の有機発光素子。
【請求項１２】
有機エレクトロルミネッセンス素子であることを特徴とする請求項１０または１１に記載の有機発光素子。
【発明の詳細な説明】
【技術分野】
【０００１】
本発明は、発光材料として有用な化合物とそれを用いた有機発光素子に関する。
【背景技術】
【０００２】
有機エレクトロルミネッセンス素子（有機ＥＬ素子）などの有機発光素子の発光効率を高める研究が盛んに行われている。特に、有機エレクトロルミネッセンス素子を構成する電子輸送材料、正孔輸送材料、発光材料などを新たに開発して組み合わせることにより、発光効率を高める工夫が種々なされてきている。その中には、フェナジン構造を含む化合物を利用した有機エレクトロルミネッセンス素子に関する研究も見受けられ、これまでにも幾つかの提案がなされてきている。【０００３】
例えば特許文献１には、発光素子を構成する一対の電極間に存在する有機層の中に、下記の一般式で表されるフェナジン構造を含む化合物を用いることが記載されている。下記の一般式において、Ｒ1およびＲ2は置換もしくは無置換のアリール基、または置換もしくは無置換の複素環基であることが規定されている。
【化１】
2014189122.tif 000003
【０００４】
特許文献１の中には、Ｒ1およびＲ2として広範囲な構造を包含する一般式が記載されているが、具体的な構造は８つしか記載されていない。実施例ではそのうち７つの化合物を用いた発光素子について、発光することが確認されており、なかでも下記の構造を有する化合物を用いた発光素子が比較的良好な輝度と耐久性を有することが示されている。
【化２】
2014189122.tif 000004
【先行技術文献】
【特許文献】
【０００５】
【特許文献１】特開２０００−２１５７４号公報
【発明の概要】
【発明が解決しようとする課題】
【０００６】
このようにフェナジン構造等を含む化合物については、これまでに有機エレクトロルミネッセンス素子への応用に関する提案がなされている。しかしながら、フェナジン骨格を形成する窒素原子に結合しているアリール基に、さらにトリアジン環、ベンゾオキサゾール環、ベンゾチアゾール環などが結合している化合物については、具体的な検討がなされていない。また、そのような構造を有する化合物は合成例すら報告されていないものがほとんどである。このため、これらの構造を有する化合物がどのような性質を示すのかを正確に予測することは極めて困難である。また、特許文献１において良好な輝度と耐久性を有することが具体的に示されている化合物は、発光効率の点で改善の余地があるが、どのような構造を採用すれば発光効率を改善しうるのかという点について、特許文献１には何も示唆されていない。【０００７】
本発明者らはこれらの従来技術の課題を考慮して、フェナジン構造を含んでいて発光効率が高い化合物を提供することを目的として検討を進めた。また、発光材料として有用な化合物の一般式を導きだし、発光効率が高い有機発光素子の構成を一般化することも目的として鋭意検討を進めた。
【課題を解決するための手段】
【０００８】
上記の目的を達成するために鋭意検討を進めた結果、本発明者らは、フェナジン骨格を形成する窒素原子に結合しているアリール基に、さらにトリアジン環、ベンゾオキサゾール環、ベンゾチアゾール環などが結合している化合物を合成することに成功するとともに、これらの化合物が発光材料として有用であることを初めて明らかにした。また、そのような化合物の中に、遅延蛍光材料として有用なものがあることを見出し、発光効率が高い有機発光素子を安価に提供しうることを明らかにした。本発明者らは、これらの知見に基づいて、上記の課題を解決する手段として、以下の本発明を提供するに至った。【０００９】
［１］  下記一般式（１）で表される化合物。
一般式（１）
Ａ−Ｄ−Ａ
［一般式（１）において、Ｄは下記式：
【化３】
2014189122.tif 000005
で表される構造（ただし構造中の水素原子は置換基で置換されていてもよい）を含む２価の基であり、２つのＡは各々独立に下記の群：
【化４】
2014189122.tif 000006
から選択される構造（ただし構造中の水素原子は置換基で置換されていてもよい）の基を表す。］【００１０】
［２］  一般式（１）のＤが下記一般式（２）で表される構造を有することを特徴とする［１］に記載の化合物。
【化５】
2014189122.tif 000007
［一般式（２）において、Ｒ1〜Ｒ8は各々独立に水素原子または置換基を表す。Ｒ1とＲ2、Ｒ2とＲ3、Ｒ3とＲ4、Ｒ5とＲ6、Ｒ6とＲ7、Ｒ7とＲ8は互いに結合して環状構造を形成していてもよい。］
［３］  一般式（１）の２つのＡが同一の構造を有することを特徴とする［１］または［２］に記載の化合物。【００１１】
［４］  下記一般式（３）で表されることを特徴とする［１］〜［３］のいずれか１項に記載の化合物。
【化６】
2014189122.tif 000008
［一般式（３）において、Ｒ1〜Ｒ8およびＲ11〜Ｒ20は各々独立に水素原子または置換基を表す。Ｒ1とＲ2、Ｒ2とＲ3、Ｒ3とＲ4、Ｒ5とＲ6、Ｒ6とＲ7、Ｒ7とＲ8、Ｒ11とＲ12、Ｒ12とＲ13、Ｒ13とＲ14、Ｒ14とＲ15、Ｒ16とＲ17、Ｒ17とＲ18、Ｒ18とＲ19、Ｒ19とＲ20は互いに結合して環状構造を形成していてもよい。ただし、一般式（３）は、以下の＜１＞および＜２＞の条件を満たす。
＜１＞ Ｒ12がシアノ基または下記構造の基（ただし水素原子は置換基で置換されていてもよい）であるか、
【化７】
2014189122.tif 000009
Ｒ13がシアノ基または下記の群のいずれかの構造の基（ただし水素原子は置換基で置換されていてもよい）であるか、あるいは
【化８】
2014189122.tif 000010
Ｒ12とＲ13が互いに結合して、Ｒ12とＲ13が結合しているベンゼン環とともに下記のいずれかの構造を形成している基（ただし水素原子は置換基で置換されていてもよい）である。
【化９】
2014189122.tif 000011
＜２＞ Ｒ17がシアノ基または下記構造の基（ただし水素原子は置換基で置換されていてもよい）であるか、
【化１０】
2014189122.tif 000012
Ｒ18がシアノ基または下記の群のいずれかの構造の基（ただし水素原子は置換基で置換されていてもよい）であるか、あるいは
【化１１】
2014189122.tif 000013
Ｒ17とＲ18が互いに結合して、Ｒ17とＲ18が結合しているベンゼン環とともに下記のいずれかの構造を形成している基（ただし水素原子は置換基で置換されていてもよい）である。
【化１２】
2014189122.tif 000014
］
［５］  一般式（３）のＲ1〜Ｒ8が、各々独立に水素原子、炭素数１〜１０の置換もしくは無置換のアルキル基、炭素数１〜１０の置換もしくは無置換のアルコキシ基、炭素数６〜１５の置換もしくは無置換のアリール基、または炭素数３〜１２の置換もしくは無置換のヘテロアリール基であることを特徴とする［４］に記載の化合物。
［６］  一般式（３）のＲ12、Ｒ13、Ｒ17、Ｒ18のうちの少なくとも２つが上記＜１＞および＜２＞の条件を満たすように置換基を有しており、それ以外のＲ11〜Ｒ20が各々独立に水素原子、フッ素原子、塩素原子、シアノ基、炭素数１〜１０の置換もしくは無置換のアルキル基、炭素数１〜１０の置換もしくは無置換のアルコキシ基、炭素数１〜１０の置換もしくは無置換のジアルキルアミノ基、炭素数１２〜４０の置換もしくは無置換のジアリールアミノ基、炭素数６〜１５の置換もしくは無置換のアリール基、または炭素数３〜１２の置換もしくは無置換のヘテロアリール基であることを特徴とする［４］または［５］に記載の化合物。
［７］  一般式（３）の上記＜１＞および＜２＞中に記載される構造の水素原子が置換されていてもよい置換基が、フッ素原子、塩素原子、シアノ基、炭素数１〜１０の置換もしくは無置換のアルキル基、炭素数１〜１０の置換もしくは無置換のアルコキシ基、炭素数１〜１０の置換もしくは無置換のジアルキルアミノ基、炭素数１２〜４０の置換もしくは無置換のジアリールアミノ基、炭素数６〜１５の置換もしくは無置換のアリール基、および炭素数３〜１２の置換もしくは無置換のヘテロアリール基からなる群より選択されることを特徴とする［４］〜［６］のいずれか１項に記載の化合物。【００１２】
［８］  ［１］〜［７］のいずれか１項に記載の化合物からなる発光材料。
［９］  上記一般式（１）で表される構造を有する遅延蛍光体。
［１０］  ［８］に記載の発光材料を含む発光層を基板上に有することを特徴とする有機発光素子。
［１１］  遅延蛍光を放射することを特徴とする［１０］に記載の有機発光素子。
［１２］  有機エレクトロルミネッセンス素子であることを特徴とする［１０］または［１１］に記載の有機発光素子。
【発明の効果】
【００１３】
本発明の化合物は、発光材料として有用である。また、本発明の化合物の中には遅延蛍光を放射するものが含まれている。本発明の化合物を発光材料として用いた有機発光素子は、高い発光効率を実現しうる。
【図面の簡単な説明】
【００１４】
【図１】有機エレクトロルミネッセンス素子の層構成例を示す概略断面図である。
【図２】実施例２の化合物１を用いた薄膜型有機フォトルミネッセンス素子の過渡減衰曲線である。
【図３】実施例２の化合物２を用いた薄膜型有機フォトルミネッセンス素子の過渡減衰曲線である。
【図４】実施例２の化合物５を用いた薄膜型有機フォトルミネッセンス素子の過渡減衰曲線である。
【図５】実施例２の化合物６を用いた薄膜型有機フォトルミネッセンス素子の過渡減衰曲線である。
【図６】実施例３の化合物１を用いた有機エレクトロミネッセンス素子の発光スペクトルである。
【図７】実施例３の化合物１を用いた有機エレクトロルミネッセンス素子の電流密度−電圧特性を示すグラフである。
【図８】実施例３の化合物２を用いた有機エレクトロミネッセンス素子の発光スペクトルである。
【図９】実施例３の化合物２を用いた有機エレクトロルミネッセンス素子の電流密度−電圧特性を示すグラフである。
【図１０】実施例３の化合物２を用いた有機エレクトロルミネッセンス素子の輝度−外部量子効率特性を示すグラフである。
【図１１】実施例３の化合物２を用いた有機エレクトロルミネッセンス素子の電流密度−外部量子効率特性を示すグラフである。
【図１２】実施例３の化合物６を用いた有機エレクトロルミネッセンス素子の電流密度−外部量子効率特性を示すグラフである。
【図１３】実施例３の化合物６を用いた有機エレクトロミネッセンス素子の発光スペクトルである。
【図１４】実施例３の化合物６を用いた有機エレクトロルミネッセンス素子の電流密度−電圧特性を示すグラフである。
【図１５】実施例３の化合物６を用いた有機エレクトロルミネッセンス素子の電流密度−外部量子効率特性を示すグラフである。
【発明を実施するための形態】
【００１５】
以下において、本発明の内容について詳細に説明する。以下に記載する構成要件の説明は、本発明の代表的な実施態様や具体例に基づいてなされることがあるが、本発明はそのような実施態様や具体例に限定されるものではない。なお、本明細書において「〜」を用いて表される数値範囲は、「〜」の前後に記載される数値を下限値および上限値として含む範囲を意味する。また、本発明に用いられる化合物の分子内に存在する水素原子の同位体種は特に限定されず、例えば分子内の水素原子がすべて1Ｈであってもよいし、一部または全部が2Ｈ（デューテリウムＤ）であってもよい。
【００１６】
［一般式（１）で表される化合物］
本発明の化合物は、下記一般式（１）で表される構造を有することを特徴とする。
一般式（１）
Ａ−Ｄ−Ａ
【００１７】
一般式（１）において、Ｄは下記式で表される構造を含む２価の基を表す。
【化１３】
2014189122.tif 000015
【００１８】
上記構造中に存在する水素原子は置換基で置換されていてもよい。置換基の数は特に制限されず、置換基は存在していなくてもよい。また、２つ以上の置換基が存在するときは、それらの置換基は互いに同一であっても異なっていてもよい。
【００１９】
置換基としては、例えばヒドロキシ基、ハロゲン原子、炭素数１〜２０のアルキル基、炭素数１〜２０のアルコキシ基、炭素数１〜２０のアルキルチオ基、炭素数６〜４０のアリール基、炭素数３〜４０のヘテロアリール基、炭素数２〜１０のアルケニル基、炭素数２〜１０のアルキニル基、炭素数１〜１０のハロアルキル基、炭素数３〜２０のトリアルキルシリル基、炭素数４〜２０のトリアルキルシリルアルキル基、炭素数５〜２０のトリアルキルシリルアルケニル基、炭素数５〜２０のトリアルキルシリルアルキニル基等が挙げられる。これらの具体例のうち、さらに置換基により置換可能なものは置換されていてもよい。より好ましい置換基は、炭素数１〜２０の置換もしくは無置換のアルキル基、炭素数１〜２０のアルコキシ基、炭素数６〜４０の置換もしくは無置換のアリール基、炭素数３〜４０の置換もしくは無置換のヘテロアリール基である。さらに好ましい置換基は、炭素数１〜１０の置換もしくは無置換のアルキル基、炭素数１〜１０の置換もしくは無置換のアルコキシ基、炭素数６〜１５の置換もしくは無置換のアリール基、炭素数３〜１２の置換もしくは無置換のヘテロアリール基である。
【００２０】
アルキル基は、直鎖状、分枝状、環状のいずれであってもよく、より好ましくは炭素数１〜６であり、具体例としてメチル基、エチル基、プロピル基、ブチル基、tert−ブチル基、ペンチル基、ヘキシル基、イソプロピル基を挙げることができる。アルコキシ基は、直鎖状、分枝状、環状のいずれであってもよく、より好ましくは炭素数１〜６であり、具体例としてメトキシ基、エトキシ基、プロポキシ基、ブトキシ基、tert−ブトキシ基、ペンチルオキシ基、ヘキシルオキシ基、イソプロピポキシ基を挙げることができる。置換基として採用しうるアリール基は、単環でも縮合環でもよく、具体例としてフェニル基、ナフチル基を挙げることができる。ヘテロアリール基も、単環でも縮合環でもよく、具体例としてピリジル基、ピリダジル基、ピリミジル基、トリアジル基、トリアゾリル基、ベンゾトリアゾリル基を挙げることができる。これらのヘテロアリール基は、ヘテロ原子を介して結合する基であっても、ヘテロアリール環を構成する炭素原子を介して結合する基であってもよい。
【００２１】
一般式（１）におけるＤは、下記の一般式（２）で表される構造を有する基であることが好ましい。
【化１４】
2014189122.tif 000016
【００２２】
一般式（２）において、Ｒ1〜Ｒ8は各々独立に水素原子または置換基を表す。Ｒ1〜Ｒ8はすべてが水素原子であってもよい。また、２個以上が置換基である場合、それらの置換基は同じであっても異なっていてもよい。Ｒ1〜Ｒ8がとりうる置換基の説明と好ましい範囲については、上記の一般式（１）におけるＤがとりうる置換基の説明と好ましい範囲を参照することができる。
【００２３】
Ｒ1とＲ2、Ｒ2とＲ3、Ｒ3とＲ4、Ｒ5とＲ6、Ｒ6とＲ7、Ｒ7とＲ8は互いに結合して環状構造を形成していてもよい。環状構造は芳香環であっても脂肪環であってもよく、またヘテロ原子を含むものであってもよく、さらに環状構造は２環以上の縮合環であってもよい。ここでいうヘテロ原子としては、窒素原子、酸素原子および硫黄原子からなる群より選択されるものであることが好ましい。形成される環状構造の例として、ベンゼン環、ナフタレン環、ピリジン環、ピリダジン環、ピリミジン環、ピラジン環、ピロール環、イミダゾール環、ピラゾール環、トリアゾール環、イミダゾリン環、オキサゾール環、イソオキサゾール環、チアゾール環、イソチアゾール環、シクロヘキサジエン環、シクロヘキセン環、シクロペンタエン環、シクロヘプタトリエン環、シクロヘプタジエン環、シクロヘプタエン環などを挙げることができる。
【００２４】
一般式（２）で表される構造の好ましい例として、Ｒ1〜Ｒ8がすべて水素原子である構造を挙げることができる。また、Ｒ1とＲ8、Ｒ2とＲ7、Ｒ3とＲ6、Ｒ4とＲ5がそれぞれ同一である線対称の構造や、Ｒ1とＲ5、Ｒ2とＲ6、Ｒ3とＲ7、Ｒ4とＲ8がそれぞれ同一である回転対称の構造も挙げることができる。
【００２５】
一般式（１）において、Ａは下記の群から選択される構造の基を表す。
【化１５】
2014189122.tif 000017
【００２６】
上の群に記載される構造中に存在する各水素原子は置換基で置換されていてもよい。置換基の数は特に制限されず、置換基は存在していなくてもよい。また、２つ以上の置換基が存在するときは、それらの置換基は互いに同一であっても異なっていてもよい。
【００２７】
上の群に記載される構造中に存在する水素原子が置換されうる置換基としては、例えばヒドロキシ基、ハロゲン原子、シアノ基、炭素数１〜２０のアルキル基、炭素数１〜２０のアルコキシ基、炭素数１〜２０のアルキルチオ基、炭素数１〜２０のアルキル置換アミノ基、炭素数１２〜４０のアリール置換アミノ基、炭素数２〜２０のアシル基、炭素数６〜４０のアリール基、炭素数３〜４０のヘテロアリール基、炭素数１２〜４０の置換もしくは無置換のカルバゾリル基、炭素数２〜１０のアルケニル基、炭素数２〜１０のアルキニル基、炭素数２〜１０のアルコキシカルボニル基、炭素数１〜１０のアルキルスルホニル基、炭素数１〜１０のハロアルキル基、アミド基、炭素数２〜１０のアルキルアミド基、炭素数３〜２０のトリアルキルシリル基、炭素数４〜２０のトリアルキルシリルアルキル基、炭素数５〜２０のトリアルキルシリルアルケニル基、炭素数５〜２０のトリアルキルシリルアルキニル基およびニトロ基等が挙げられる。これらの具体例のうち、さらに置換基により置換可能なものは置換されていてもよい。より好ましい置換基は、ハロゲン原子、シアノ基、炭素数１〜２０の置換もしくは無置換のアルキル基、炭素数１〜２０のアルコキシ基、炭素数６〜４０の置換もしくは無置換のアリール基、炭素数３〜４０の置換もしくは無置換のヘテロアリール基、炭素数１〜１０の置換もしくは無置換のジアルキルアミノ基、炭素数１２〜４０の置換もしくは無置換のジアリールアミノ基、炭素数１２〜４０の置換もしくは無置換のカルバゾリル基である。さらに好ましい置換基は、フッ素原子、塩素原子、シアノ基、炭素数１〜１０の置換もしくは無置換のアルキル基、炭素数１〜１０の置換もしくは無置換のアルコキシ基、炭素数１〜１０の置換もしくは無置換のジアルキルアミノ基、炭素数１２〜４０の置換もしくは無置換のジアリールアミノ基、炭素数６〜１５の置換もしくは無置換のアリール基、炭素数３〜１２の置換もしくは無置換のヘテロアリール基である。
【００２８】
上の群に記載される構造中に存在する隣合う環骨格原子に結合している水素原子同士は、互いに置換基が結合して環状構造を形成していてもよい。環状構造は芳香環であっても脂肪環であってもよく、またヘテロ原子を含むものであってもよく、さらに環状構造は２環以上の縮合環であってもよい。具体例については、上記の一般式（２）における環状構造の具体例を参照することができる。
【００２９】
上の群に記載される構造のうち好ましいのは、
【化１６】
2014189122.tif 000018
のいずれかの構造であり、さらに好ましくは
【化１７】
2014189122.tif 000019
のいずれかの構造である。
【００３０】
一般式（１）における２つのＡは、互いに同一であっても異なっていてもよいが、同一であることが好ましい。２つのＡが互いに同一であるときは、分子全体が線対称または点対称となっていることが好ましい。
【００３１】
通常の発光材料はアクセプターとして作用するＡとドナーとして作用するＤが結合したＡ−Ｄ構造を有する。これに対して一般式（１）で表される化合物は、Ａ−Ｄ−Ａの構造を有しており、ドナーとして作用するＤに対してアクセプターとして作用するＡが２つ結合している。Ａが２つ以上結合しているとアクセプターとしての機能が打ち消しあって、分子が発光材料として有効に機能しない危険性が生じることが一般に懸念される。しかしながら、本発明にしたがってＡとＤをそれぞれ選りすぐって互いに組み合わせることにより、発光効率が高くて優れた効果を有する発光材料を提供できることが判明した。これは、ＨＯＭＯとＬＵＭＯの広がりを分子レベルで制御して、発光材料として好ましい条件を満たすようにしたためであると考えられる。
【００３２】
一般式（１）で表される化合物は、下記一般式（３）で表される構造を有する化合物であることが好ましい。
【化１８】
2014189122.tif 000020
【００３３】
一般式（３）において、Ｒ1〜Ｒ8およびＲ11〜Ｒ20は各々独立に水素原子または置換基を表す。Ｒ1とＲ2、Ｒ2とＲ3、Ｒ3とＲ4、Ｒ5とＲ6、Ｒ6とＲ7、Ｒ7とＲ8、Ｒ11とＲ12、Ｒ12とＲ13、Ｒ13とＲ14、Ｒ14とＲ15、Ｒ16とＲ17、Ｒ17とＲ18、Ｒ18とＲ19、Ｒ19とＲ20は互いに結合して環状構造を形成していてもよい。Ｒ1〜Ｒ8がとりうる置換基の説明と好ましい範囲については、一般式（１）の対応する記載を参照することができる。Ｒ11〜Ｒ20がとりうる置換基の説明と好ましい範囲については、一般式（１）のＡに存在しうる置換基の記載を参照することができる。なお一般式（３）は、以下の＜１＞および＜２＞の条件を満たす。
＜１＞ Ｒ12がシアノ基または下記構造の基（ただし水素原子は置換基で置換されていてもよい）であるか、
【化１９】
2014189122.tif 000021
Ｒ13がシアノ基または下記の群のいずれかの構造の基（ただし水素原子は置換基で置換されていてもよい）であるか、あるいは
【化２０】
2014189122.tif 000022
Ｒ12とＲ13が互いに結合して、Ｒ12とＲ13が結合しているベンゼン環とともに下記のいずれかの構造を形成している基（ただし水素原子は置換基で置換されていてもよい）である。
【化２１】
2014189122.tif 000023
＜２＞ Ｒ17がシアノ基または下記構造の基（ただし水素原子は置換基で置換されていてもよい）であるか、
【化２２】
2014189122.tif 000024
Ｒ18がシアノ基または下記の群のいずれかの構造の基（ただし水素原子は置換基で置換されていてもよい）であるか、あるいは
【化２３】
2014189122.tif 000025
Ｒ17とＲ18が互いに結合して、Ｒ17とＲ18が結合しているベンゼン環とともに下記のいずれかの構造を形成している基（ただし水素原子は置換基で置換されていてもよい）である。
【化２４】
2014189122.tif 000026
【００３４】
上記＜１＞および＜２＞の中に記載されている構造の説明については、一般式（１）のＡの構造の対応する記載を参照することができる。
【００３５】
一般式（３）のＲ1〜Ｒ8は、各々独立に水素原子、炭素数１〜１０の置換もしくは無置換のアルキル基、炭素数１〜１０の置換もしくは無置換のアルコキシ基、炭素数６〜１５の置換もしくは無置換のアリール基、炭素数３〜１２の置換もしくは無置換のヘテロアリール基であることが好ましい。
【００３６】
また、一般式（３）のＲ12、Ｒ13、Ｒ17、Ｒ18のうちの少なくとも２つが上記＜１＞および＜２＞の条件を満たすように置換基を有しており、それ以外のＲ11〜Ｒ18が各々独立に水素原子、フッ素原子、塩素原子、シアノ基、炭素数１〜１０の置換もしくは無置換のアルキル基、炭素数１〜１０の置換もしくは無置換のアルコキシ基、炭素数１〜１０の置換もしくは無置換のジアルキルアミノ基、炭素数１２〜４０の置換もしくは無置換のジアリールアミノ基、炭素数６〜１５の置換もしくは無置換のアリール基、または炭素数３〜１２の置換もしくは無置換のヘテロアリール基であることが好ましい。
【００３７】
さらに一般式（３）の上記＜１＞および＜２＞中に記載される構造の水素原子が置換されていてもよい置換基が、フッ素原子、塩素原子、シアノ基、炭素数１〜１０の置換もしくは無置換のアルキル基、炭素数１〜１０の置換もしくは無置換のアルコキシ基、炭素数１〜１０の置換もしくは無置換のジアルキルアミノ基、炭素数１２〜４０の置換もしくは無置換のジアリールアミノ基、炭素数６〜１５の置換もしくは無置換のアリール基、および炭素数３〜１２の置換もしくは無置換のヘテロアリール基からなる群より選択されることが好ましい。
【００３８】
以下において、一般式（１）で表される化合物の具体例を例示する。ただし、本発明において用いることができる一般式（１）で表される化合物はこれらの具体例によって限定的に解釈されるべきものではない。
【００３９】
【化２５】
2014189122.tif 000027
【００４０】
【化２６】
2014189122.tif 000028
【００４１】
一般式（１）で表される化合物の分子量は、例えば一般式（１）で表される化合物を含む有機層を蒸着法により製膜して利用することを意図する場合には、１５００以下であることが好ましく、１２００以下であることがより好ましく、１０００以下であることがさらに好ましく、８００以下であることがさらにより好ましい。分子量の下限値は、一般式（１）で表される最小化合物の分子量である。
一般式（１）で表される化合物は、分子量にかかわらず塗布法で成膜してもよい。塗布法を用いれば、分子量が比較的大きな化合物であっても成膜することが可能である。
【００４２】
本発明を応用して、分子内に一般式（１）で表される構造を複数個含む化合物を、発光材料として用いることも考えられる。
例えば、一般式（１）で表される構造中にあらかじめ重合性基を存在させておいて、その重合性基を重合させることによって得られる重合体を、発光材料として用いることが考えられる。具体的には、一般式（１）のＡかＤのいずれかに重合性官能基を含むモノマーを用意して、これを単独で重合させるか、他のモノマーとともに共重合させることにより、繰り返し単位を有する重合体を得て、その重合体を発光材料として用いることが考えられる。あるいは、一般式（１）で表される構造を有する化合物どうしを反応させることにより、二量体や三量体を得て、それらを発光材料として用いることも考えられる。
【００４３】
一般式（１）で表される構造を含む繰り返し単位を有する重合体の例として、下記一般式（４）または（５）で表される構造を含む重合体を挙げることができる。
【化２７】
2014189122.tif 000029
【００４４】
一般式（４）および（５）において、Ｑは一般式（１）で表される構造を含む基を表し、Ｌ1およびＬ2は連結基を表す。連結基の炭素数は、好ましくは０〜２０であり、より好ましくは１〜１５であり、さらに好ましくは２〜１０である。連結基は−Ｘ11−Ｌ11−で表される構造を有するものであることが好ましい。ここで、Ｘ11は酸素原子または硫黄原子を表し、酸素原子であることが好ましい。Ｌ11は連結基を表し、置換もしくは無置換のアルキレン基、または置換もしくは無置換のアリーレン基であることが好ましく、炭素数１〜１０の置換もしくは無置換のアルキレン基、または置換もしくは無置換のフェニレン基であることがより好ましい。
一般式（４）および（５）において、Ｒ101、Ｒ102、Ｒ103およびＲ104は、各々独立に置換基を表す。好ましくは、炭素数１〜６の置換もしくは無置換のアルキル基、炭素数１〜６の置換もしくは無置換のアルコキシ基、ハロゲン原子であり、より好ましくは炭素数１〜３の無置換のアルキル基、炭素数１〜３の無置換のアルコキシ基、フッ素原子、塩素原子であり、さらに好ましくは炭素数１〜３の無置換のアルキル基、炭素数１〜３の無置換のアルコキシ基である。
Ｌ1およびＬ2で表される連結基は、Ｑを構成する一般式（１）の構造のＡかＤ、一般式（３）の構造のＲ1〜Ｒ8、Ｒ11〜Ｒ18のいずれかに結合することができる。１つのＱに対して連結基が２つ以上連結して架橋構造や網目構造を形成していてもよい。
【００４５】
繰り返し単位の具体的な構造例として、下記式（６）〜（９）で表される構造を挙げることができる。
【化２８】
2014189122.tif 000030
【００４６】
これらの式（６）〜（９）を含む繰り返し単位を有する重合体は、一般式（１）の構造のＡかＤのいずれかにヒドロキシ基を導入しておき、それをリンカーとして下記化合物を反応させて重合性基を導入し、その重合性基を重合させることにより合成することができる。
【化２９】
2014189122.tif 000031
【００４７】
分子内に一般式（１）で表される構造を含む重合体は、一般式（１）で表される構造を有する繰り返し単位のみからなる重合体であってもよいし、それ以外の構造を有する繰り返し単位を含む重合体であってもよい。また、重合体の中に含まれる一般式（１）で表される構造を有する繰り返し単位は、単一種であってもよいし、２種以上であってもよい。一般式（１）で表される構造を有さない繰り返し単位としては、通常の共重合に用いられるモノマーから誘導されるものを挙げることができる。例えば、エチレン、スチレンなどのエチレン性不飽和結合を有するモノマーから誘導される繰り返し単位を挙げることができる。
【００４８】
［一般式（１）で表される化合物の合成方法］
一般式（１）で表される化合物は、既知の反応を組み合わせることによって合成することができる。例えば、以下のスキームにしたがって合成することが可能である。
【化３０】
2014189122.tif 000032
上式におけるＤおよびＡの説明については、一般式（１）における対応する記載を参照することができる。上式におけるＸはハロゲン原子を表し、フッ素原子、塩素原子、臭素原子、ヨウ素原子を挙げることができ、塩素原子、臭素原子、ヨウ素原子が好ましい。
一般式（１）で表される化合物のうち、例えば一般式（３）で表される化合物は以下のスキームにより合成することが可能である。ただし、以下に記載するスキームは、Ｒ11とＲ16、Ｒ12とＲ17、Ｒ13とＲ18、Ｒ14とＲ19、Ｒ15とＲ20が同一である場合の合成法を示すものである。
【化３１】
2014189122.tif 000033
【００４９】
上式におけるＲ1〜Ｒ8およびＲ11〜Ｒ20の説明については、一般式（３）における対応する記載を参照することができる。上式におけるＸはハロゲン原子を表す。
上記の２つのスキームにおける反応は、公知の反応を応用したものであり、公知の反応条件を適宜選択して用いることができる。上記の反応の詳細については、後述の合成例を参考にすることができる。また、一般式（１）で表される化合物は、その他の公知の合成反応を組み合わせることによっても合成することができる。
【００５０】
［有機発光素子］
本発明の一般式（１）で表される化合物は、有機発光素子の発光材料として有用である。このため、本発明の一般式（１）で表される化合物は、有機発光素子の発光層に発光材料として効果的に用いることができる。一般式（１）で表される化合物の中には、遅延蛍光を放射する遅延蛍光材料（遅延蛍光体）が含まれている。すなわち本発明は、一般式（１）で表される構造を有する遅延蛍光体の発明と、一般式（１）で表される化合物を遅延蛍光体として使用する発明と、一般式（１）で表される化合物を用いて遅延蛍光を発光させる方法の発明も提供する。そのような化合物を発光材料として用いた有機発光素子は、遅延蛍光を放射し、発光効率が高いという特徴を有する。その原理を、有機エレクトロルミネッセンス素子を例にとって説明すると以下のようになる。
【００５１】
有機エレクトロルミネッセンス素子においては、正負の両電極より発光材料にキャリアを注入し、励起状態の発光材料を生成し、発光させる。通常、キャリア注入型の有機エレクトロルミネッセンス素子の場合、生成した励起子のうち、励起一重項状態に励起されるのは２５％であり、残り７５％は励起三重項状態に励起される。従って、励起三重項状態からの発光であるリン光を利用するほうが、エネルギーの利用効率が高い。しかしながら、励起三重項状態は寿命が長いため、励起状態の飽和や励起三重項状態の励起子との相互作用によるエネルギーの失活が起こり、一般にリン光の量子収率が高くないことが多い。一方、遅延蛍光材料は、項間交差等により励起三重項状態へとエネルギーが遷移した後、三重項−三重項消滅あるいは熱エネルギーの吸収により、励起一重項状態に逆項間交差され蛍光を放射する。有機エレクトロルミネッセンス素子においては、なかでも熱エネルギーの吸収による熱活性化型の遅延蛍光材料が特に有用であると考えられる。有機エレクトロルミネッセンス素子に遅延蛍光材料を利用した場合、励起一重項状態の励起子は通常通り蛍光を放射する。一方、励起三重項状態の励起子は、デバイスが発する熱を吸収して励起一重項へ項間交差され蛍光を放射する。このとき、励起一重項からの発光であるため蛍光と同波長での発光でありながら、励起三重項状態から励起一重項状態への逆項間交差により、生じる光の寿命（発光寿命）は通常の蛍光やりん光よりも長くなるため、これらよりも遅延した蛍光として観察される。これを遅延蛍光として定義できる。このような熱活性化型の励起子移動機構を用いれば、キャリア注入後に熱エネルギーの吸収を経ることにより、通常は２５％しか生成しなかった励起一重項状態の化合物の比率を２５％以上に引き上げることが可能となる。１００℃未満の低い温度でも強い蛍光および遅延蛍光を発する化合物を用いれば、デバイスの熱で充分に励起三重項状態から励起一重項状態への項間交差が生じて遅延蛍光を放射するため、発光効率を飛躍的に向上させることができる。
【００５２】
本発明の一般式（１）で表される化合物を発光層の発光材料として用いることにより、有機フォトルミネッセンス素子（有機ＰＬ素子）や有機エレクトロルミネッセンス素子（有機ＥＬ素子）などの優れた有機発光素子を提供することができる。このとき、本発明の一般式（１）で表される化合物は、いわゆるアシストドーパントとして、発光層に含まれる他の発光材料の発光をアシストする機能を有するものであってもよい。すなわち、発光層に含まれる本発明の一般式（１）で表される化合物は、発光層に含まれるホスト材料の最低励起一重項エネルギー準位と発光層に含まれる他の発光材料の最低励起一重項エネルギー準位の間の最低励起一重項エネルギー準位を有するものであってもよい。
有機フォトルミネッセンス素子は、基板上に少なくとも発光層を形成した構造を有する。また、有機エレクトロルミネッセンス素子は、少なくとも陽極、陰極、および陽極と陰極の間に有機層を形成した構造を有する。有機層は、少なくとも発光層を含むものであり、発光層のみからなるものであってもよいし、発光層の他に１層以上の有機層を有するものであってもよい。そのような他の有機層として、正孔輸送層、正孔注入層、電子阻止層、正孔阻止層、電子注入層、電子輸送層、励起子阻止層などを挙げることができる。正孔輸送層は正孔注入機能を有した正孔注入輸送層でもよく、電子輸送層は電子注入機能を有した電子注入輸送層でもよい。具体的な有機エレクトロルミネッセンス素子の構造例を図１に示す。図１において、１は基板、２は陽極、３は正孔注入層、４は正孔輸送層、５は発光層、６は電子輸送層、７は陰極を表わす。
以下において、有機エレクトロルミネッセンス素子の各部材および各層について説明する。なお、基板と発光層の説明は有機フォトルミネッセンス素子の基板と発光層にも該当する。
【００５３】
（基板）
本発明の有機エレクトロルミネッセンス素子は、基板に支持されていることが好ましい。この基板については、特に制限はなく、従来から有機エレクトロルミネッセンス素子に慣用されているものであればよく、例えば、ガラス、透明プラスチック、石英、シリコンなどからなるものを用いることができる。
【００５４】
（陽極）
有機エレクトロルミネッセンス素子における陽極としては、仕事関数の大きい（４ｅＶ以上）金属、合金、電気伝導性化合物およびこれらの混合物を電極材料とするものが好ましく用いられる。このような電極材料の具体例としてはＡｕ等の金属、ＣｕＩ、インジウムチンオキシド（ＩＴＯ）、ＳｎＯ2、ＺｎＯ等の導電性透明材料が挙げられる。また、ＩＤＩＸＯ（Ｉｎ2Ｏ3−ＺｎＯ）等非晶質で透明導電膜を作製可能な材料を用いてもよい。陽極はこれらの電極材料を蒸着やスパッタリング等の方法により、薄膜を形成させ、フォトリソグラフィー法で所望の形状のパターンを形成してもよく、あるいはパターン精度をあまり必要としない場合は（１００μｍ以上程度）、上記電極材料の蒸着やスパッタリング時に所望の形状のマスクを介してパターンを形成してもよい。あるいは、有機導電性化合物のように塗布可能な材料を用いる場合には、印刷方式、コーティング方式等湿式成膜法を用いることもできる。この陽極より発光を取り出す場合には、透過率を１０％より大きくすることが望ましく、また陽極としてのシート抵抗は数百Ω／□以下が好ましい。さらに膜厚は材料にもよるが、通常１０〜１０００ｎｍ、好ましくは１０〜２００ｎｍの範囲で選ばれる。
【００５５】
（陰極）
一方、陰極としては、仕事関数の小さい（４ｅＶ以下）金属（電子注入性金属と称する）、合金、電気伝導性化合物およびこれらの混合物を電極材料とするものが用いられる。このような電極材料の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ2Ｏ3）混合物、インジウム、リチウム／アルミニウム混合物、希土類金属等が挙げられる。これらの中で、電子注入性および酸化等に対する耐久性の点から、電子注入性金属とこれより仕事関数の値が大きく安定な金属である第二金属との混合物、例えば、マグネシウム／銀混合物、マグネシウム／アルミニウム混合物、マグネシウム／インジウム混合物、アルミニウム／酸化アルミニウム（Ａｌ2Ｏ3）混合物、リチウム／アルミニウム混合物、アルミニウム等が好適である。陰極はこれらの電極材料を蒸着やスパッタリング等の方法により薄膜を形成させることにより、作製することができる。また、陰極としてのシート抵抗は数百Ω／□以下が好ましく、膜厚は通常１０ｎｍ〜５μｍ、好ましくは５０〜２００ｎｍの範囲で選ばれる。なお、発光した光を透過させるため、有機エレクトロルミネッセンス素子の陽極または陰極のいずれか一方が、透明または半透明であれば発光輝度が向上し好都合である。
また、陽極の説明で挙げた導電性透明材料を陰極に用いることで、透明または半透明の陰極を作製することができ、これを応用することで陽極と陰極の両方が透過性を有する素子を作製することができる。
【００５６】
（発光層）
発光層は、陽極および陰極のそれぞれから注入された正孔および電子が再結合することにより励起子が生成した後、発光する層であり、発光材料を単独で発光層に使用しても良いが、好ましくは発光材料とホスト材料を含む。発光材料としては、一般式（１）で表される本発明の化合物群から選ばれる１種または２種以上を用いることができる。本発明の有機エレクトロルミネッセンス素子および有機フォトルミネッセンス素子が高い発光効率を発現するためには、発光材料に生成した一重項励起子および三重項励起子を、発光材料中に閉じ込めることが重要である。従って、発光層中に発光材料に加えてホスト材料を用いることが好ましい。ホスト材料としては、励起一重項エネルギー、励起三重項エネルギーの少なくとも何れか一方が本発明の発光材料よりも高い値を有する有機化合物を用いることができる。その結果、本発明の発光材料に生成した一重項励起子および三重項励起子を、本発明の発光材料の分子中に閉じ込めることが可能となり、その発光効率を十分に引き出すことが可能となる。もっとも、一重項励起子および三重項励起子を十分に閉じ込めることができなくても、高い発光効率を得ることが可能な場合もあるため、高い発光効率を実現しうるホスト材料であれば特に制約なく本発明に用いることができる。本発明の有機発光素子または有機エレクトロルミネッセンス素子において、発光は発光層に含まれる本発明の発光材料から生じる。この発光は蛍光発光および遅延蛍光発光の両方を含む。但し、発光の一部には、ホスト材料からの発光が含まれていてもかまわない。
ホスト材料を用いる場合、発光材料である本発明の化合物が発光層中に含有される量は０．１重量％以上であることが好ましく、１重量％以上であることがより好ましく、また、５０重量％以下であることが好ましく、２０重量％以下であることがより好ましく、１０重量％以下であることがさらに好ましい。
発光層におけるホスト材料としては、正孔輸送能、電子輸送能を有し、かつ発光の長波長化を防ぎ、なおかつ高いガラス転移温度を有する有機化合物であることが好ましい。
【００５７】
（注入層）
注入層とは、駆動電圧低下や発光輝度向上のために電極と有機層間に設けられる層のことで、正孔注入層と電子注入層があり、陽極と発光層または正孔輸送層の間、および陰極と発光層または電子輸送層との間に存在させてもよい。注入層は必要に応じて設けることができる。
【００５８】
（阻止層）
阻止層は、発光層中に存在する電荷（電子もしくは正孔）および／または励起子の発光層外への拡散を阻止することができる層である。電子阻止層は、発光層および正孔輸送層の間に配置されることができ、電子が正孔輸送層の方に向かって発光層を通過することを阻止する。同様に、正孔阻止層は発光層および電子輸送層の間に配置されることができ、正孔が電子輸送層の方に向かって発光層を通過することを阻止する。阻止層はまた、励起子が発光層の外側に拡散することを阻止するために用いることができる。すなわち電子阻止層、正孔阻止層はそれぞれ励起子阻止層としての機能も兼ね備えることができる。本明細書でいう電子阻止層または励起子阻止層は、一つの層で電子阻止層および励起子阻止層の機能を有する層を含む意味で使用される。
【００５９】
（正孔阻止層）
正孔阻止層とは広い意味では電子輸送層の機能を有する。正孔阻止層は電子を輸送しつつ、正孔が電子輸送層へ到達することを阻止する役割があり、これにより発光層中での電子と正孔の再結合確率を向上させることができる。正孔阻止層の材料としては、後述する電子輸送層の材料を必要に応じて用いることができる。
【００６０】
（電子阻止層）
電子阻止層とは、広い意味では正孔を輸送する機能を有する。電子阻止層は正孔を輸送しつつ、電子が正孔輸送層へ到達することを阻止する役割があり、これにより発光層中での電子と正孔が再結合する確率を向上させることができる。
【００６１】
（励起子阻止層）
励起子阻止層とは、発光層内で正孔と電子が再結合することにより生じた励起子が電荷輸送層に拡散することを阻止するための層であり、本層の挿入により励起子を効率的に発光層内に閉じ込めることが可能となり、素子の発光効率を向上させることができる。励起子阻止層は発光層に隣接して陽極側、陰極側のいずれにも挿入することができ、両方同時に挿入することも可能である。すなわち、励起子阻止層を陽極側に有する場合、正孔輸送層と発光層の間に、発光層に隣接して該層を挿入することができ、陰極側に挿入する場合、発光層と陰極との間に、発光層に隣接して該層を挿入することができる。また、陽極と、発光層の陽極側に隣接する励起子阻止層との間には、正孔注入層や電子阻止層などを有することができ、陰極と、発光層の陰極側に隣接する励起子阻止層との間には、電子注入層、電子輸送層、正孔阻止層などを有することができる。阻止層を配置する場合、阻止層として用いる材料の励起一重項エネルギーおよび励起三重項エネルギーの少なくともいずれか一方は、発光材料の励起一重項エネルギーおよび励起三重項エネルギーよりも高いことが好ましい。
【００６２】
（正孔輸送層）
正孔輸送層とは正孔を輸送する機能を有する正孔輸送材料からなり、正孔輸送層は単層または複数層設けることができる。
正孔輸送材料としては、正孔の注入または輸送、電子の障壁性のいずれかを有するものであり、有機物、無機物のいずれであってもよい。使用できる公知の正孔輸送材料としては例えば、トリアゾール誘導体、オキサジアゾール誘導体、イミダゾール誘導体、カルバゾール誘導体、インドロカルバゾール誘導体、ポリアリールアルカン誘導体、ピラゾリン誘導体およびピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、また導電性高分子オリゴマー、特にチオフェンオリゴマー等が挙げられるが、ポルフィリン化合物、芳香族第３級アミン化合物およびスチリルアミン化合物を用いることが好ましく、芳香族第３級アミン化合物を用いることがより好ましい。
【００６３】
（電子輸送層）
電子輸送層とは電子を輸送する機能を有する材料からなり、電子輸送層は単層または複数層設けることができる。
電子輸送材料（正孔阻止材料を兼ねる場合もある）としては、陰極より注入された電子を発光層に伝達する機能を有していればよい。使用できる電子輸送層としては例えば、ニトロ置換フルオレン誘導体、ジフェニルキノン誘導体、チオピランジオキシド誘導体、カルボジイミド、フレオレニリデンメタン誘導体、アントラキノジメタンおよびアントロン誘導体、オキサジアゾール誘導体等が挙げられる。さらに、上記オキサジアゾール誘導体において、オキサジアゾール環の酸素原子を硫黄原子に置換したチアジアゾール誘導体、電子吸引基として知られているキノキサリン環を有するキノキサリン誘導体も、電子輸送材料として用いることができる。さらにこれらの材料を高分子鎖に導入した、またはこれらの材料を高分子の主鎖とした高分子材料を用いることもできる。
【００６４】
有機エレクトロルミネッセンス素子を作製する際には、一般式（１）で表される化合物を発光層に用いるだけでなく、発光層以外の層にも用いてもよい。その際、発光層に用いる一般式（１）で表される化合物と、発光層以外の層に用いる一般式（１）で表される化合物は、同一であっても異なっていてもよい。例えば、上記の注入層、阻止層、正孔阻止層、電子阻止層、励起子阻止層、正孔輸送層、電子輸送層などにも一般式（１）で表される化合物を用いてもよい。これらの層の製膜方法は特に限定されず、ドライプロセス、ウェットプロセスのどちらで作製してもよい。
【００６５】
以下に、有機エレクトロルミネッセンス素子に用いることができる好ましい材料を具体的に例示する。ただし、本発明において用いることができる材料は、以下の例示化合物によって限定的に解釈されることはない。また、特定の機能を有する材料として例示した化合物であっても、その他の機能を有する材料として転用することも可能である。なお、以下の例示化合物の構造式におけるＲ、Ｒ2〜Ｒ7は、各々独立に水素原子または置換基を表す。ｎは３〜５の整数を表す。
【００６６】
まず、発光層のホスト材料としても用いることができる好ましい化合物を挙げる。
【００６７】
【化３２】
2014189122.tif 000034
【００６８】
【化３３】
2014189122.tif 000035
【００６９】
【化３４】
2014189122.tif 000036
【００７０】
【化３５】
2014189122.tif 000037
【００７１】
【化３６】
2014189122.tif 000038
【００７２】
次に、正孔注入材料として用いることができる好ましい化合物例を挙げる。
【００７３】
【化３７】
2014189122.tif 000039
【００７４】
次に、正孔輸送材料として用いることができる好ましい化合物例を挙げる。
【００７５】
【化３８】
2014189122.tif 000040
【００７６】
【化３９】
2014189122.tif 000041
【００７７】
【化４０】
2014189122.tif 000042
【００７８】
【化４１】
2014189122.tif 000043
【００７９】
【化４２】
2014189122.tif 000044
【００８０】
【化４３】
2014189122.tif 000045
【００８１】
次に、電子阻止材料として用いることができる好ましい化合物例を挙げる。
【００８２】
【化４４】
2014189122.tif 000046
【００８３】
次に、正孔阻止材料として用いることができる好ましい化合物例を挙げる。
【００８４】
【化４５】
2014189122.tif 000047
【００８５】
次に、電子輸送材料として用いることができる好ましい化合物例を挙げる。
【００８６】
【化４６】
2014189122.tif 000048
【００８７】
【化４７】
2014189122.tif 000049
【００８８】
【化４８】
2014189122.tif 000050
【００８９】
次に、電子注入材料として用いることができる好ましい化合物例を挙げる。
【００９０】
【化４９】
2014189122.tif 000051
【００９１】
さらに添加可能な材料として好ましい化合物例を挙げる。例えば、安定化材料として添加すること等が考えられる。
【００９２】
【化５０】
2014189122.tif 000052
【００９３】
上述の方法により作製された有機エレクトロルミネッセンス素子は、得られた素子の陽極と陰極の間に電界を印加することにより発光する。このとき、励起一重項エネルギーによる発光であれば、そのエネルギーレベルに応じた波長の光が、蛍光発光および遅延蛍光発光として確認される。また、励起三重項エネルギーによる発光であれば、そのエネルギーレベルに応じた波長が、りん光として確認される。通常の蛍光は、遅延蛍光発光よりも蛍光寿命が短いため、発光寿命は蛍光と遅延蛍光で区別できる。
一方、りん光については、本発明の化合物のような通常の有機化合物では、励起三重項エネルギーは不安定で熱等に変換され、寿命が短く直ちに失活するため、室温では殆ど観測できない。通常の有機化合物の励起三重項エネルギーを測定するためには、極低温の条件での発光を観測することにより測定可能である。
【００９４】
本発明の有機エレクトロルミネッセンス素子は、単一の素子、アレイ状に配置された構造からなる素子、陽極と陰極がＸ−Ｙマトリックス状に配置された構造のいずれにおいても適用することができる。本発明によれば、発光層に一般式（１）で表される化合物を含有させることにより、発光効率が大きく改善された有機発光素子が得られる。本発明の有機エレクトロルミネッセンス素子などの有機発光素子は、さらに様々な用途へ応用することが可能である。例えば、本発明の有機エレクトロルミネッセンス素子を用いて、有機エレクトロルミネッセンス表示装置を製造することが可能であり、詳細については、時任静士、安達千波矢、村田英幸共著「有機ＥＬディスプレイ」（オーム社）を参照することができる。また、特に本発明の有機エレクトロルミネッセンス素子は、需要が大きい有機エレクトロルミネッセンス照明やバックライトに応用することもできる。
【実施例】
【００９５】
以下に合成例および実施例を挙げて本発明の特徴をさらに具体的に説明する。以下に示す材料、処理内容、処理手順等は、本発明の趣旨を逸脱しない限り適宜変更することができる。したがって、本発明の範囲は以下に示す具体例により限定的に解釈されるべきものではない。
なお、各材料の一重項エネルギー（ＥS1）と三重項エネルギー（ＥT1）の差（ΔＥST）は、一重項エネルギー（ＥS1）と三重項エネルギーを以下の方法で算出し、ΔＥST＝ＥS1−ＥT1により求めたものである。
（１）一重項エネルギーＥS1
測定対象化合物とｍＣＢＰとを、測定対象化合物が濃度６重量％となるように共蒸着することでＳｉ基板上に厚さ１００ｎｍの試料を作製した。常温（３００Ｋ）でこの試料の蛍光スペクトルを測定した。励起光入射直後から入射後１００ナノ秒までの発光を積算することで、縦軸を発光強度、横軸を波長の蛍光スペクトルを得た。蛍光スペクトルは、縦軸を発光、横軸を波長とした。この発光スペクトルの短波側の立ち上がりに対して接線を引き、その接線と横軸との交点の波長値 λedge［ｎｍ］を求めた。この波長値を次に示す換算式でエネルギー値に換算した値をＥS1とした。
換算式：ＥS1［ｅＶ］＝１２３９．８５／λedge
発光スペクトルの測定には、励起光源に窒素レーザー（Lasertechnik Berlin社製、ＭＮＬ２００）を検出器には、ストリークカメラ（浜松ホトニクス社製、Ｃ４３３４）を用いた。
（２） 三重項エネルギーＥT1
一重項エネルギーＥS1と同じ試料を５［Ｋ］に冷却し、励起光（３３７ｎｍ）を燐光測定用試料に照射し、ストリークカメラを用いて、燐光強度を測定した。励起光入射後１ミリ秒から入射後１０ミリ秒の発光を積算することで、縦軸を発光強度、横軸を波長の燐光スペクトルを得た。この燐光スペクトルの短波長側の立ち上がりに対して接線を引き、その接線と横軸との交点の波長値λedge［ｎｍ］を求めた。この波長値を次に示す換算式でエネルギー値に換算した値をＥT1とした。
換算式：ＥT1［ｅＶ］＝１２３９．８５／λedge
燐光スペクトルの短波長側の立ち上がりに対する接線は以下のように引いた。燐光スペクトルの短波長側から、スペクトルの極大値のうち、最も短波長側の極大値までスペクトル曲線上を移動する際に、長波長側に向けて曲線上の各点における接線を考える。この接線は、曲線が立ち上がるにつれ（つまり縦軸が増加するにつれ）、傾きが増加する。この傾きの値が極大値をとる点において引いた接線を、当該燐光スペクトルの短波長側の立ち上がりに対する接線とした。
なお、スペクトルの最大ピーク強度の１０％以下のピーク強度をもつ極大点は、上述の最も短波長側の極大値には含めず、最も短波長側の極大値に最も近い、傾きの値が極大値をとる点において引いた接線を当該燐光スペクトルの短波長側の立ち上がりに対する接線とした。【００９６】
（合成例１）  化合物１の合成
【化５１】
2014189122.tif 000053
【００９７】
窒素置換した二つ口フラスコに、５，１０−ジヒドロフェナジン（３６４ｍｇ，２．００ｍｍｏｌ）、２−（４−ブロモフェニル）−４，６−ジフェニル−１，３，５−トリアジン（１．７１ｇ，４．４０ｍｍｏｌ）、炭酸カリウム（１．６６ｇ，１２．０ｍｍｏｌ）、トルエン２０ｍｌを加え、室温下１０分間攪拌した．そこに酢酸パラジウム（II）（２６．９ｍｇ，０．１２ｍｍｏｌ）、トリーtertーブチルホスフィン（８９．０ｍｇ，０．４４ｍｍｏｌ）、トルエン２０ｍｌの混合溶液を加え、２４時間加熱・還流した．室温まで放冷した後、クロロホルムと食塩水を加え、有機層を分液・抽出した．無水硫酸マグネシウムを加え脱水し、溶媒を減圧下留去すると赤色固体が得られた．ヘキサンで固体を洗い、減圧下乾燥することにより目的物である５，１０−ビス｛４−（２，４−ジフェニル−１，３，５−トリアジル）−フェニル｝−フェナジンを得た（収量：１．５２ｇ，収率：９５．５％）。
MALDI-MS m/z 計算値(C54H36N8): 797; 実測値: 797
元素分析：計算値(C54H36N8): C, 81.39; H, 4.55; N, 14.06; 実測値: C, 81.53; H, 4.49; N, 14.05.【００９８】
（合成例２）  化合物２の合成
【化５２】
2014189122.tif 000054
【００９９】
窒素置換した二つ口フラスコに、５，１０−ジヒドロフェナジン（３６４ｍｇ，２．００ｍｍｏｌ）、４−ブロモベンゾニトリル（８０１ｍｇ，４．４０ｍｍｏｌ）、炭酸カリウム（１．６６ｇ，１２．０ｍｍｏｌ）、トルエン２０ｍｌを加え、室温下１０分間攪拌した．そこに酢酸パラジウム（II）（２６．９ｍｇ，０．１２ｍｍｏｌ）、トリーtertーブチルホスフィン（８９．０ｍｇ，０．４４ｍｍｏｌ）、トルエン２０ｍｌの混合溶液を加え、２４時間加熱・還流した．室温まで放冷した後、クロロホルムと食塩水を加え、有機層を分液・抽出した．無水硫酸マグネシウムを加え脱水し、溶媒を減圧下留去すると橙色固体が得られた．ヘキサンで固体を洗い、減圧下乾燥することにより目的物である５，１０−ビス（４−シアノフェニル）−フェナジンを得た（収量：７２０ｍｇ，収率：９３．６％）。
MALDI-MS m/z計算値 (C26H16N4): 384; 実測値: 384.
元素分析：計算値 (C26H16N4): C, 81.23; H, 4.20; N, 14.57; 実測値: C, 81.27; H, 4.11; N, 14.49.【０１００】
（合成例３）  化合物３の合成
【化５３】
2014189122.tif 000055
【０１０１】
窒素置換した二つ口フラスコに、５，１０−ジヒドロフェナジン（３６４ｍｇ，２．００ｍｍｏｌ）、３−ブロモベンゾニトリル（８０１ｍｇ，４．４０ｍｍｏｌ）、炭酸カリウム（１．６６ｇ，１２．０ｍｍｏｌ）、トルエン２０ｍｌを加え、室温下１０分間攪拌した．そこに酢酸パラジウム（II）（２６．９ｍｇ，０．１２ｍｍｏｌ）、トリーtertーブチルホスフィン（８９．０ｍｇ，０．４４ｍｍｏｌ）、トルエン２０ｍｌの混合溶液を加え、２４時間加熱・還流した．室温まで放冷した後、クロロホルムと食塩水を加え、有機層を分液・抽出した．無水硫酸マグネシウムを加え脱水し、溶媒を減圧下留去した．クロロホルムを用いたシリカゲルカラムクロマトグラフィーにより目的物である５，１０−ビス（３−シアノフェニル）−フェナジンを単離・精製した（収量：７０４ｍｇ，収率：９１．５％）．【０１０２】
（合成例４）  化合物５の合成
【化５４】
2014189122.tif 000056
【０１０３】
窒素置換した二つ口フラスコに、５，１０−ジヒドロフェナジン（３６４ｍｇ，２．００ｍｍｏｌ）、２−（４−ブロモフェニル）−ベンゾチアゾール（１．２８ｇ，４．４０ｍｍｏｌ）、炭酸カリウム（１．６６ｇ，１２．０ｍｍｏｌ）、トルエン２０ｍｌを加え、室温下１０分間攪拌した．そこに酢酸パラジウム（II）（２６．９ｍｇ，０．１２ｍｍｏｌ）、トリーtertーブチルホスフィン（８９．０ｍｇ，０．４４ｍｍｏｌ）、トルエン２０ｍｌの混合溶液を加え、２４時間加熱・還流した．室温まで放冷した後、クロロホルムと食塩水を加え、有機層を分液・抽出した．無水硫酸マグネシウムを加え脱水し、溶媒を減圧下留去すると赤色固体が得られた．ヘキサンで固体を洗い、減圧下乾燥することにより目的物である５，１０−ｂｉｓ｛４−（２−ベンゾチアゾリル）−フェニル｝−フェナジンを得た（収量：１．０１ｇ，収率：８４．０％）。
1H NMR (CDCl3, 400 MHz) δ: 5.78(m, 4H), 6.34(m, 4H), 7.44(t, 2H), 7.54(t, 2H), 7.55(d, 4H) 7.95(d, 2H), 8.11(d, 2H), 8.35(d, 4H)
MALDI-MS m/z計算値(C38H24N4S2): 601; 実測値: 600.
元素分析：計算値(C38H24N4S2): C, 75.97; H, 4.03; N, 9.33; 実測値: C, 75.91; H, 4.10; N, 9.28.【０１０４】
（合成例５）  化合物６の合成
【化５５】
2014189122.tif 000057
【０１０５】
窒素置換した二つ口フラスコに、５，１０−ジヒドロフェナジン（３６４ｍｇ，２．００ｍｍｏｌ）、２−（４−ブロモフェニル）−１−フェニル−ベンズイミダゾール（１．５４ｇ，４．４０ｍｍｏｌ）、炭酸カリウム（１．６６ｇ，１２．０ｍｍｏｌ）、トルエン２０ｍｌを加え、室温下１０分間攪拌した．そこに酢酸パラジウム（II）（２６．９ｍｇ，０．１２ｍｍｏｌ）、トリーtertーブチルホスフィン（８９．０ｍｇ，０．４４ｍｍｏｌ）、トルエン２０ｍｌの混合溶液を加え、２４時間加熱・還流した．室温まで放冷した後、クロロホルムと食塩水を加え、有機層を分液・抽出した．無水硫酸マグネシウムを加え脱水し、溶媒を減圧下留去すると赤色固体が得られた．ヘキサンで固体を洗い、減圧下乾燥することにより目的物である５，１０−ビス［４−｛２−（１−フェニル）−ベンズイミダゾリル｝−フェニル］−フェナジンを得た（収量：１．４０ｇ，収率：９７．３％）。
1H NMR (CDCl3, 400 MHz)δ:7.28(d, 8H), 7.36(m, 10H) 7.39(d, 4H), 7.52(m, 8H), 7.89(d, 4H)
MALDI-MS m/z計算値(C50H34N6): 719; 実測値: 719.
元素分析：計算値(C50H34N6): C, 83.54; H, 4.77; N, 11.69; 実測値: C, 83.62; H, 4.72; N, 11.68.【０１０６】
（実施例１）  有機フォトルミネッセンス素子の作製と評価（溶液）
合成例１で合成した化合物１のトルエン溶液（濃度１０-5ｍｏｌ／Ｌ）を調製して、窒素をバブリングしながら３００Ｋで紫外光を照射したところ、５８６ｎｍの蛍光が観測された。また、窒素バブル前後にトルエン溶液中でのフォトルミネッセンス量子効率を絶対ＰＬ量子収率測定装置（浜松ホトニクス（株）製Ｑｕａｎｔａｕｒｕｓ−ＱＹ）により３００Ｋで測定したところ、窒素バブル前が３．４％であり、窒素バブル後が５．５％であった。
化合物１のかわりに合成例２で合成した化合物２のトルエン溶液（濃度１０-5ｍｏｌ／Ｌ）を調製して、窒素をバブリングしながら３００Ｋで紫外光を照射したところ、５４５ｎｍの蛍光が観測された（通常蛍光τp＝６．２８ｎｓ、遅延蛍光τd＝１．８８μｓ）。また、フォトルミネッセンス量子効率は、窒素バブル前が３．３％であり、窒素バブル後が８．４％であった。
合成例３で合成した化合物３のトルエン溶液（濃度１０-5ｍｏｌ／Ｌ）を調製して、窒素をバブリングしながら３００Ｋで紫外光を照射したところ、５５５ｎｍの蛍光が観測された。また、フォトルミネッセンス量子効率は、窒素バブル前が１．９％であり、窒素バブル後が２．３％であった。
合成例５で合成した化合物５のトルエン溶液（濃度１０-5ｍｏｌ／Ｌ）を調製して、窒素をバブリングしながら３００Ｋで紫外光を照射したところ、６０５ｎｍの蛍光が観測された（τp＝６．８５ｎｓ、τd＝０．２４μｓ）。また、フォトルミネッセンス量子効率は、窒素バブル前が４．７％であり、窒素バブル後が９．７％であった。
合成例６で合成した化合物６のトルエン溶液（濃度１０-5ｍｏｌ／Ｌ）を調製して、窒素をバブリングしながら３００Ｋで紫外光を照射したところ、５５４ｎｍの蛍光が観測された（τp＝６．７５ｎｓ、τd＝５．７１μｓ）。また、フォトルミネッセンス量子効率は、窒素バブル前が７．３％であり、窒素バブル後が３１．４％であった。【０１０７】
（実施例２）  有機フォトルミネッセンス素子の作製と評価（薄膜）
シリコン基板上に真空蒸着法にて、真空度５．０×１０-4Ｐａの条件にて化合物１とｍＣＢＰとを異なる蒸着源から蒸着し、化合物１の濃度が６．０重量％である薄膜を０．３ｎｍ／秒にて１００ｎｍの厚さで形成して有機フォトルミネッセンス素子とした。５０Ｋ、１００Ｋ、１５０Ｋ、２００Ｋ、２５０Ｋ、３００Ｋの各温度における過渡減衰曲線を図２に示す。化合物１が熱活性型遅延蛍光材料であることが確認された。３００Ｋにおけるτpは６．２４ｎｓであり、τdは０．１４μｓであった。
化合物１のかわりに化合物２を用いて有機フォトルミネッセンス素子を作製して、同様に測定を行った。５０Ｋ、１００Ｋ、１５０Ｋ、２００Ｋ、２５０Ｋ、３００Ｋの各温度における過渡減衰曲線を図３に示す。化合物２が熱活性型遅延蛍光材料であることが確認された。３００Ｋにおけるτpは６．８３ｎｓであり、τdは６．６９μｓであった。また、実施例１と同じ測定装置を用いて得たフォトルミネッセンス量子効率は３００Ｋで３５．２％であった（通常蛍光１６．８％、遅延蛍光１８．４％）。ΔＥSTは０．１０ｅＶであった。
化合物１のかわりに化合物５を用いて有機フォトルミネッセンス素子を作製して、同様に測定を行った。５０Ｋ、１００Ｋ、１５０Ｋ、２００Ｋ、２５０Ｋ、３００Ｋの各温度における過渡減衰曲線を図４に示す。化合物５が熱活性型遅延蛍光材料であることが確認された。３００Ｋにおけるτpは１２．１８ｎｓであり、τdは１．１０μｓであった。また、実施例１と同じ測定装置を用いて得たフォトルミネッセンス量子効率は３００Ｋで３３．０％であった（通常蛍光２０．６％、遅延蛍光１２．４％）。ΔＥSTは０．０３ｅＶであった。
化合物１のかわりに化合物６を用いて有機フォトルミネッセンス素子を作製して、同様に測定を行った。５０Ｋ、１００Ｋ、１５０Ｋ、２００Ｋ、２５０Ｋ、３００Ｋの各温度における過渡減衰曲線を図５に示す。化合物６が熱活性型遅延蛍光材料であることが確認された。３００Ｋにおけるτpは４．１２ｎｓであり、τdは５３．００μｓであった。また、実施例１と同じ測定装置を用いて得たフォトルミネッセンス量子効率は３００Ｋで６７．６％であった（通常蛍光３４．０％、遅延蛍光３３．６％）。ΔＥSTは０．１９ｅＶであった。【０１０８】
（実施例３）  有機エレクトロルミネッセンス素子の作製と評価
膜厚１００ｎｍのインジウム・スズ酸化物（ＩＴＯ）からなる陽極が形成されたガラス基板上に、各薄膜を真空蒸着法にて、真空度５．０×１０-4Ｐａで積層した。まず、ＩＴＯ上にα−ＮＰＤを３５ｎｍの厚さに形成した。次に、化合物１とＣＢＰを異なる蒸着源から共蒸着し、１５ｎｍの厚さの層を形成して発光層とした。この時、化合物１の濃度は２．０重量％とした。次に、ＴＰＢｉを６５ｎｍの厚さに形成し、さらにフッ化リチウム（ＬｉＦ）を０．５ｎｍ真空蒸着し、次いでアルミニウム（Ａｌ）を１００ｎｍの厚さに蒸着することにより陰極を形成し、有機エレクトロルミネッセンス素子とした。
製造した有機エレクトロルミネッセンス素子を、半導体パラメータ・アナライザ（アジレント・テクノロジー社製：Ｅ５２７３Ａ）、光パワーメータ測定装置（ニューポート社製：１９３０Ｃ）、および光学分光器（オーシャンオプティクス社製：ＵＳＢ２０００）を用いて測定したところ、図６に示すように６００ｎｍの発光が認められた。電流密度−電圧特性を図７に示す。【０１０９】
化合物１のかわりに化合物２を用いて、発光層の化合物２の濃度が２．０重量％の有機エレクトロミネッセンス素子と、発光層の化合物２の濃度が６．０重量％の有機エレクトロミネッセンス素子を作製した。発光スペクトルを図８に示し、電流密度−電圧特性を図９に示し、輝度−外部量子効率特性を図１０に示し、電流密度−外部量子効率特性を図１１に示す。化合物２を発光材料として用いた有機エレクトロルミネッセンス素子は８．８％の高い外部量子効率を達成した。【０１１０】
化合物１のかわりに化合物６を用いて、発光層の化合物６の濃度が２．０重量％の有機エレクトロミネッセンス素子を作製した。発光スペクトルを図１３に示し、電流密度−電圧特性を図１４に示し、電流密度−外部量子効率特性を図１５に示す。化合物６を発光材料として用いた有機エレクトロルミネッセンス素子は１１．３％の高い外部量子効率を達成した。また、発光層の化合物６の濃度が６．０重量％の有機エレクトロミネッセンス素子を作製したときの電流密度−外部量子効率特性を図１２に示す。この有機エレクトロルミネッセンス素子は１２．１％の高い外部量子効率を達成した。【０１１１】
（比較例１）  有機エレクトロルミネッセンス素子の作製と評価
実施例３における化合物１のかわりに、下記の構造を有する比較化合物を用いて有機エレクトロミネッセンス素子を作製した。この有機エレクトロミネッセンス素子はまったく発光しなかった。
【化５６】
2014189122.tif 000058
【０１１２】
【化５７】
2014189122.tif 000059
【産業上の利用可能性】
【０１１３】
本発明の化合物は発光材料として有用である。このため本発明の化合物は、有機エレクトロルミネッセンス素子などの有機発光素子用の発光材料として効果的に用いられる。本発明の化合物の中には、遅延蛍光を放射するものも含まれているため、発光効率が高い有機発光素子を提供することも可能である。このため、本発明は産業上の利用可能性が高い。
【符号の説明】
【０１１４】
１  基板
２  陽極
３  正孔注入層
４  正孔輸送層
５  発光層
６  電子輸送層
７  陰極
【図１】
2014189122.tif 000073
【図２】
2014189122.tif 000074
【図３】
2014189122.tif 000075
【図４】
2014189122.tif 000076
【図５】
2014189122.tif 000077
【図６】
2014189122.tif 000078
【図７】
2014189122.tif 000079
【図８】
2014189122.tif 000080
【図９】
2014189122.tif 000081
【図１０】
2014189122.tif 000082
【図１１】
2014189122.tif 000083
【図１２】
2014189122.tif 000084
【図１３】
2014189122.tif 000085
【図１４】
2014189122.tif 000086
【図１５】
2014189122.tif 000087
【国際調査報告】
2014189122.tif 000088
2014189122.tif 000089